(57)【特許請求の範囲】
【請求項１】
白金加金鋳造床を耐熱性粉粒物中に埋没させて加熱して溶体化処理し、直ちに急冷することにより、鋳型から取り出した前記鋳造床の偏析による変形を矯正することを特徴とする白金加金鋳造床の矯正処理方法。
【請求項２】
白金加金鋳造床を耐熱性粉粒物中に埋没させて６５０〜７５０℃に加熱して溶体化処理し、直ちに冷水中に投入して急冷することにより、鋳型から取り出した前記鋳造床の偏析による変形を矯正することを特徴とする白金加金鋳造床の矯正処理方法。
【請求項３】
白金加金鋳造床を耐熱性粉粒物中に埋没させて６５０〜７５０℃に１５〜２０分間加熱して溶体化処理し、直ちに冷水中に投入して急冷し、次いでその白金加金鋳造床を再び耐熱性粉粒物中に埋没させて３５０〜４５０℃に加熱した後、２５０℃まで徐冷することにより、鋳型から取り出した前記鋳造床の偏析による変形を矯正することを特徴とする白金加金鋳造床の矯正処理方法。
【請求項４】
白金加金鋳造床がキャストパーシャルデンチャー又はキャストパーシャルフレームであることを特徴とする請求項１〜３のいずれか１項に記載の白金加金鋳造床の矯正処理方法。
【請求項５】
耐熱性粉粒物が、珪砂であることを特徴とする請求項１〜４のいずれか１項に記載の白金加金鋳造床の矯正処理方法。
【請求項６】
耐熱性埋没材粉粒物が、窒化アルミニウム粉粒物であることを特徴とする請求項１〜４のいずれか１項に記載の白金加金鋳造床の矯正処理方法。
【請求項７】
周壁に多数の透孔を有する耐熱性容器と、同容器内に充填された耐熱性粉粒物とからなることを特徴とする白金加金鋳造床の矯正処理用具。
【請求項８】
周壁に多数の透孔を有する耐熱性容器と、同容器内に充填された耐熱性粉粒物と前記耐熱性容器を遊嵌収容する耐熱容器とからなることを特徴とする白金加金鋳造床の矯正処理用具。
【発明の詳細な説明】
【０００１】
【発明の属する技術分野】
本発明は、鋳造床の矯正、特に白金加金鋳造床の矯正処理方法及び同処理方法に用いられる処理用具に関する。
【０００２】
【従来の技術及び発明が解決しようとする課題】
義歯を口腔内に維持させるために金属製やプラスチック製の義歯床が使用される。例えば部分床（パーシャルデンチャ）は、歯列内の部分的な歯の喪失と、それに伴って生じた歯周組織や歯槽突起の実質欠損の補綴を目的として製作されるもので、例えばロストワックス法等により作成された鋳型内に溶融金属を流し込み遠心鋳造法によって鋳造床として製造される。
しかしながら、使用される金属によっては、鋳造後、徐冷されて鋳型から取り出された鋳造物（鋳造床）は、少し変形したものとなることがある。
特に、白金加金の鋳造床においてそうした変形鋳造床が生じ易く、その鋳造床を口腔内に使用すると非常に違和感があって患者に苦痛やいらだちを与える。
【０００３】
【課題を解決するための手段】
本発明者は上記に鑑み、鋭意研究の結果、鋳造された白金加金鋳造床の変形を矯正する処理方法及び処理用具を開発した。
すなわち本発明は、下記構成の白金加金鋳造床の矯正処理方法及び同処理方法に用いられる処理用具である。
（１）白金加金鋳造床を耐熱性粉粒物中に埋没させて加熱して溶体化処理し、直ちに急冷することにより、鋳型から取り出した前記鋳造床の偏析による変形を矯正することを特徴とする白金加金鋳造床の矯正処理方法。
（２）白金加金鋳造床を耐熱性粉粒物中に埋没させて６５０〜７５０℃に加熱して溶体化処理し、直ちに冷水中に投入して急冷することにより、鋳型から取り出した前記鋳造床の偏析による変形を矯正することを特徴とする白金加金鋳造床の矯正処理方法。
（３）白金加金鋳造床を耐熱性粉粒物中に埋没させて６５０〜７５０℃に１５〜２０分間加熱して溶体化処理し、直ちに冷水中に投入して急冷し、次いでその白金加金鋳造床を再び耐熱性粉粒物中に埋没させて３５０〜４５０℃に加熱した後、２５０℃まで徐冷することにより、鋳型から取り出した前記鋳造床の偏析による変形を矯正することを特徴とする白金加金鋳造床の矯正処理方法。
（４）白金加金鋳造床がキャストパーシャルデンチャー又はキャストパーシャルフレームであることを特徴とする前項１〜３のいずれか１項に記載の白金加金鋳造床の矯正処理方法。
（５）耐熱性粉粒物が、珪砂であることを特徴とする前項１〜４のいずれか１項に記載の白金加金鋳造床の矯正処理方法。
（６）耐熱性埋没材粉粒物が、窒化アルミニウム粉粒物であることを特徴とする前項１〜４のいずれか１項に記載の白金加金鋳造床の矯正処理方法。
（７）周壁に多数の透孔を有する耐熱性容器と、同容器内に充填された耐熱性粉粒物とからなることを特徴とする白金加金鋳造床の矯正処理用具。
（８）周壁に多数の透孔を有する耐熱性容器と、同容器内に充填された耐熱性粉粒物と前記耐熱性容器を遊嵌収容する耐熱容器とからなることを特徴とする白金加金鋳造床の矯正処理用具。
【０００４】
【発明の実施の形態】
本発明の実施の形態をについて説明する。
まず、遠心鋳造法等によって鋳造された白金加金鋳造床（例えばタイプ４）を耐熱性粉粒物（例えば珪砂、アルミナセラミックス、マグネシアセラミックス、炭化珪素セラミックス、窒化珪素セラミックス等の粉末や細粒）中に埋没させて加熱、好ましくは６５０〜７５０℃に加熱することで溶体化処理する。
この溶体化処理により、鋳造物の取得のために白金加金鋳造床を内有する鋳型の放冷時に生成する白金合金特有の著しい偏析により生じる変形が矯正されて元通りの形状に復帰する。
しかしながら、この溶体化処理物を放置して徐冷してしまうと、また偏析がはじまって変形することとなる。
そのため、本発明では次いで、前記溶体化処理処理を行った鋳造床を直ちに冷水等中に投入して急冷する。
このことにより、前記鋳造を終えて鋳型から取り出された少し変形している前記鋳造床は、鋳造用原型と同一の正確な形状に矯正される。
白金加金鋳造床は、前記耐熱性粉粒物中に埋没させて６５０〜７５０℃に１５〜２０分間加熱して溶体化処理し、直ちに冷水中に投入して急冷し、次いでその白金加金鋳造床を再び耐熱性粉粒物中に埋没させて３５０〜４５０℃に加熱した後、２５０℃まで徐冷することが好ましく、それにより鋳型から取り出した前記鋳造床の偏析による変形を矯正することができる。
白金加金鋳造床は、全床又は部分床であってよく、例えばキャストパーシャルデンチャー又はキャストパーシャルフレームである。
耐熱性粉粒物としての、炭化珪素セラミックス又は窒化アルミニウムセラミックスの粉粒物は、熱伝導性が良いため、溶体化処理及び急冷が容易でその効果が高い。
【０００５】
前記処理に適した用具を、図に示す。
図１（ａ）は用具の斜視図、図１（ｂ）は、用具の断面図である。また、図２（ａ）は、用具の組み立て方法を示す斜視図、図２（ｂ）は用具の組み方法を示す断面図である。
図中、１は周壁に多数の透孔４・・を有する砲金製の耐熱性容器、２は耐熱性粉粒物（珪砂）、３は耐熱性容器１を遊嵌収容する砲金製耐熱容器であり、５は白金加金鋳造床である。
【０００６】
図１（ａ）、（ｂ）に示すように、本発明の白金加金鋳造床の矯正処理用具は、周壁に多数の透孔４を有する耐熱性容器１に、耐熱性粉粒物２が充填されて構成されている。
そして、図１（ｂ）に示すように耐熱容器３に遊嵌収容された耐熱性容器１内にまず、耐熱性粉粒物２を投入し、途中で白金加金鋳造床５をその上に載置した後、さらに耐熱性粉粒物２を追加充填して、白金加金鋳造床５を埋没する。
以上の用具を加熱炉に入れ、６５０〜７５０℃に１５〜２０分間程度加熱して溶体化処理する。
その後、用具ごと、直ちに冷水中に投入して急冷する。これにより、鋳造床の偏析による変形が矯正される。
しかしながら、急冷により白金加金鋳造床は軟化された状態であって、素材の強度が不十分であるため、次いでその白金加金鋳造床を再び耐熱性粉粒物中に埋没させて３５０〜４５０℃に加熱した後、２５０℃まで徐冷する。
その結果、硬化処理が施され、硬化された白金加金鋳造床が得られる。
【０００７】
また、耐熱性容器１に充填される耐熱性粉粒物２は、白金加金鋳造床５に施される加熱及び急冷が容易になるように熱伝導性の高いものが用いられる。例えば、珪砂、アルミナセラミックス、マグネシアセラミックス、炭化珪素セラミックス、窒化珪素セラミックス等の粉末や細粒炭化珪素セラミックスなどである。
耐熱性容器１は、その周壁に多数の透孔４を有している。透孔４は、急冷用の冷媒水が流通するものであればよい。
【０００８】
【発明の効果】
本発明の白金加金鋳造床の矯正処理方法によれば、白金加金鋳造床を耐熱性粉粒物中に埋没させて加熱し、溶体化処理した後に、直ちに冷水等中に投入し急冷しているので、鋳造物の取得のために白金加金鋳造床を内有する鋳型の放冷時に生成する白金合金特有の著しい偏析により生じる変形が矯正され、鋳造用原型と同一の正確な形状に矯正されるので、口腔内に使用する際に、違和感を感じることなく使用することができる。
【図面の簡単な説明】
【図１】本発明の処理用具の斜視図（ａ）と断面図（ｂ）である。
【図２】本発明の処理用具の組み立て方法を示す斜視図（ａ）と断面図（ｂ）である。
【符号の説明】
１  周壁に多数の透孔４・・を有する砲金製の耐熱性容器
２  耐熱性粉粒物（珪砂）
３  耐熱性容器１を遊嵌収容する砲金製耐熱容器
４  透孔
５  白金加金鋳造床
【図１】
0003702757.tif 000002
【図２】
0003702757.tif 000003